표 1 로부터 밝혀진 바 와 같이 , 실시 예 1 ∼ 3 에서 는 , 중간층 용 용탕 중 의 B 함유량 이 0 . 01 질량 % 라도 , 응고 한 중간층 중 의 B 함유량 은 각각 0 . 04 질량 %( 실시 예 1 ) , 0 . 05 질량 %( 실시 예 2 ) 및 0 . 034 질량 %( 실시 예 3 ) 로 많 아 지 며 , 또한 , 중간층 용 용탕 중 의 Cr , Mo , V , Nb 및 W 의 합계 함유량 이 각각 0 . 38 질량 %( 실시 예 1 ) , 0 . 33 질량 %( 실시 예 2 ) 및 0 . 62 질량 %( 실시 예 3 ) 라도 , 응고 한 중간층 중 의 Cr , Mo , V , Nb 및 W 의 합계 함유량 은 각각 7 . 22 질량 %( 실시 예 1 ) , 7 . 48 질량 %( 실시 예 2 ) 및 7 . 24 질량 %( 실시 예 3 ) 로 많 아 졌 다 . 그 결과 , 실시 예 1 ∼ 3 의 복합 롤 은 모두 , ( a ) 중간층 이 0 . 025 ∼ 0 . 15 질량 % 의 B 를 함유 하 고 , ( b ) 중간층 의 B 함유량 이 외층 의 B 함유량 의 40 ∼ 80 % 이 며 , 또한 ( c ) 중간층 의 Cr , Mo , V , Nb 및 W 의 합계 함유량 이 외층 의 Cr , Mo , V , Nb 및 W 의 합계 함유량 의 40 ∼ 90 % 의 조건 을 만족 하 고 있 었 다 . 이 는 , 외층 의 내면 온도 가 외층 용 용탕 의 응고 완료 온도 이상 인 동안 , 외층 의 캐비 티 내 에 중간층 의 응고 개시 온도 ＋ 110 ℃ 이상 의 온도 를 가지 는 중간층 용 용탕 을 주입 하 였으므로 , 외층 내면 이 적절 하 게 재 용융 되 어 외층 중 의 B , Cr , Mo , V , Nb 및 W 가 중간층 용 용탕 중 에 혼입 되 었 기 때문 이 며 , 외층 과 중간층 이 양호 하 게 용착 일체화 ( 금속 접합 ) 한 것 을 의미 한다 . 이 에 따라 , 실시 예 1 ∼ 3 의 복합 롤 은 모두 , 외층 과 중간층 의 경 계부 에 수축공 등 의 결함 이 없 었 다 .